(57)【要約】凹凸構造のアンチグレア面を有する透明物品の明所コントラストを向上させる。透明物品は、凹凸構造のアンチグレア面１２ａを有する。アンチグレア面１２ａの凹凸構造は、アンチグレア面１２ａの法線ｎ０とアンチグレア面１２ａにおける微小平面ｄＳの法線ｎ１とがなす勾配角分布における勾配角５°以上の割合が４５％以下である。
2020067135.tif 000002
【特許請求の範囲】
【請求項１】
凹凸構造のアンチグレア面を有する透明物品であって、
前記アンチグレア面の凹凸構造は、前記アンチグレア面の法線と前記アンチグレア面における微小平面の法線とがなす勾配角分布における勾配角５°以上の割合が４５％以下であることを特徴とする透明物品。
【請求項２】
ガラスからなる透明基材と、前記透明基材に設けられたアンチグレア層とを備えることを特徴とする請求項１に記載の透明物品。
【発明の詳細な説明】
【技術分野】
【０００１】
本発明は、凹凸構造のアンチグレア面を有する透明物品に関する。
【背景技術】
【０００２】
表示装置の視認性を向上する観点から、表示装置の表示面に配置される透明物品の表面を、アンチグレア面として防眩効果を付与することが提案されている。アンチグレア面による防眩効果は、アンチグレア面の凹凸構造に基づいて発揮される。そのため、アンチグレア面の凹凸構造を調整することにより、アンチグレア面の機能を制御することができる。例えば、特許文献１には、透明ガラス板の表面に設けられたアンチグレア面の表面粗さＳｑ（ＲＭＳ表面粗さ）を特定の範囲に設定することにより、スパークル（スパークル現象によるぎらつき）が抑えられることが開示されている。
【先行技術文献】
【特許文献】
【０００３】
【特許文献１】特許第６０１３３７８号公報
【発明の概要】
【発明が解決しようとする課題】
【０００４】
ところで、表示装置に求められる特性の一つとして、太陽光が入射する環境等の明所下におけるコントラスト（明所コントラスト）が高いことが挙げられる。
本発明の目的は、明所コントラストに優れた透明物品を提供することにある。
【課題を解決するための手段】
【０００５】
上記課題を解決する透明物品は、凹凸構造のアンチグレア面を有する透明物品であって、前記アンチグレア面の凹凸構造は、前記アンチグレア面の法線と前記アンチグレア面における微小平面の法線とがなす勾配角分布における勾配角５°以上の割合が４５％以下である。【０００６】
上記透明物品において、ガラスからなる透明基材と、前記透明基材に設けられたアンチグレア層とを備えることが好ましい。
【発明の効果】
【０００７】
本発明によれば、透明物品の明所コントラストを向上させることができる。
【図面の簡単な説明】
【０００８】
【図１】透明物品の説明図。
【図２】勾配角の説明図。
【図３】試験例３及び試験例１０のアンチグレア面の勾配角分布。
【図４】試験例３及び試験例１０のアンチグレア面の勾配角の積算分布。
【図５】試験例１０のアンチグレア面の自己相関関数のグラフ。
【図６】スパークル値の測定方法の説明図。
【発明を実施するための形態】
【０００９】
以下、本発明の一実施形態を説明する。
本実施形態の透明物品は、表示装置の表示面に配置されて使用される。透明物品は、表示装置の表示面の上に取り付けられる部材であってもよい。すなわち、透明物品は、表示装置に事後的に取り付けられる部材であってもよい。透明物品が適用される表示装置のピクセル密度は、例えば、１６０〜７００ｐｐｉ（pixels per inch）であることが好ましく、４２０〜７００ｐｐｉであることがより好ましい。
【００１０】
図１に示すように、透明物品１０は、板状をなす透光性の透明基材１１を備えている。透明基材１１の厚さは、例えば、０．１〜５ｍｍである。透明基材１１の材質としては、例えば、ガラスや樹脂が挙げられる。透明基材１１の材質は、ガラスであることが好ましく、ガラスとしては、例えば、無アルカリガラス、アルミノシリケートガラス、ソーダライムガラス等の公知のガラスを用いることができる。また、化学強化ガラス等の強化ガラスやＬＡＳ系結晶化ガラス等の結晶化ガラスを用いることができる。これらのなかでも、アルミノシリケートガラスを用いること、特に、質量％で、ＳｉＯ２：５０〜８０％、Ａｌ２Ｏ３：５〜２５％、Ｂ２Ｏ３：０〜１５％、Ｎａ２Ｏ：１〜２０％、Ｋ２Ｏ：０〜１０％を含有する化学強化ガラスを用いることが好ましい。また、樹脂としては、例えば、ポリメタクリル酸メチル、ポリカーボネート、エポキシ樹脂が挙げられる。
【００１１】
透明基材１１の一方の主面には、光を散乱させる凹凸構造のアンチグレア面１２ａを構成するアンチグレア層１２が設けられている。アンチグレア面１２ａの表面粗さＲａは、例えば、３０〜２００ｎｍである。
【００１２】
アンチグレア層１２は、例えば、ガラスからなる透明基材をエッチングしたり、透明基材１１上にＳｉＯ２、Ａｌ２Ｏ３、ＺｒＯ２、ＴｉＯ２等の無機酸化物からなるマトリックスを形成したりすることにより構成される。エッチング法の場合、エッチャントやエッチング条件を調整することによって、本発明のアンチグレア面１２ａ（後述する凹凸構造のアンチグレア面１２ａ）が得られる。アンチグレア面１２ａたる凹凸構造としては、例えば、複数の島状の凸部間に平坦部分を有する島状の凹凸構造が挙げられる。アンチグレア層１２は、無機酸化物のみにより構成されるか、または、有機化合物を含まないことが好ましい。
【００１３】
アンチグレア層１２は、例えば、マトリックス前駆体、及びマトリックス前駆体を溶解する液状媒体を含むコーティング剤を透明基材１１の表面に塗布し、加熱することにより形成できる（アンチグレア面形成工程）。コーティング剤に含まれるマトリックス前駆体としては、例えば、シリカ前駆体、アルミナ前駆体、ジルコニア前駆体、チタニア前駆体等の無機前駆体が挙げられる。アンチグレア層１２の屈折率を低くする点、反応性を制御しやすい点から、シリカ前駆体が好ましい。
【００１４】
シリカ前駆体としては、ケイ素原子に結合した炭化水素基及び加水分解性基を有するシラン化合物、シラン化合物の加水分解縮合物、シラザン化合物等が挙げられる。アンチグレア層１２を厚く形成した場合にもアンチグレア層１２のクラックが充分に抑えられる点から、シラン化合物、及びその加水分解縮合物のいずれか一方又は両方を少なくとも含むことが好ましい。
【００１５】
シラン化合物は、ケイ素原子に結合した炭化水素基、及び加水分解性基を有する。炭化水素基は、炭素原子間に−Ｏ−、−Ｓ−、−ＣＯ−、及び−ＮＲ’−（Ｒ’は水素原子または１価の炭化水素基である。）から選ばれる１つ又は２つ以上を組み合わせた基を有していてもよい。
【００１６】
炭化水素基は、１つのケイ素原子に結合した１価の炭化水素基であってもよく、２つのケイ素原子に結合した２価の炭化水素基であってもよい。１価の炭化水素基としては、アルキル基、アルケニル基、アリール基等が挙げられる。２価の炭化水素基としては、アルキレン基、アルケニレン基、アリーレン基等が挙げられる。
【００１７】
加水分解性基としては、アルコキシ基、アシロキシ基、ケトオキシム基、アルケニルオキシ基、アミノ基、アミノキシ基、アミド基、イソシアネート基、ハロゲン原子等が挙げられ、シラン化合物の安定性と加水分解のしやすさとのバランスの点から、アルコキシ基、イソシアネート基、及びハロゲン原子（特に塩素原子）が好ましい。アルコキシ基としては、炭素数１〜３のアルコキシ基が好ましく、メトキシ基、又はエトキシ基がより好ましい。
【００１８】
シラン化合物としては、アルコキシシラン（テトラメトキシシラン、テトラエトキシシラン、テトライソプロポキシシラン等）、アルキル基を有するアルコキシシラン（メチルトリメトキシシラン、エチルトリエトキシシラン等）、ビニル基を有するアルコキシシラン（ビニルトリメトキシシラン、ビニルトリエトキシシラン等）、エポキシ基を有するアルコキシシラン（２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等）、アクリロイルオキシ基を有するアルコキシシラン（３−アクリロイルオキシプロピルトリメトキシシラン等）等が挙げられる。これらのシラン化合物のなかでも、アルコキシシラン、及びアルコキシシランの加水分解縮合物のいずれか一方、又は両方を用いることが好ましく、アルコキシシランの加水分解縮合物を用いることがより好ましい。
【００１９】
シラザン化合物は、その構造内にケイ素と窒素の結合（−ＳｉＮ−）をもった化合物である。シラザン化合物としては、低分子化合物でも高分子化合物（所定の繰り返し単位を有するポリマー）であってもよい。低分子系のシラザン化合物としては、ヘキサメチルジシラザン、ヘキサフェニルジシラザン、ジメチルアミノトリメチルシラン、トリシラザン、シクロトリシラザン、１，１，３，３，５，５−ヘキサメチルシクロトリシラザン等が挙げられる。
【００２０】
アルミナ前駆体としては、アルミニウムアルコキシド、アルミニウムアルコキシドの加水分解縮合物、水溶性アルミニウム塩、アルミニウムキレート等が挙げられる。ジルコニア前駆体としては、ジルコニウムアルコキシド、ジルコニウムアルコキシドの加水分解縮合物等が挙げられる。チタニア前駆体としては、チタンアルコキシド、チタンアルコキシドの加水分解縮合物等が挙げられる。
【００２１】
コーティング剤に含まれる液状媒体は、マトリックス前駆体を溶解する溶媒であり、マトリックス前駆体の種類に応じて適宜、選択される。液状媒体としては、例えば、水、アルコール類、ケトン類、エーテル類、セロソルブ類、エステル類、グリコールエーテル類、含窒素化合物、含硫黄化合物等が挙げられる。
【００２２】
アルコール類としては、メタノール、エタノール、イソプロパノール、ブタノール、ジアセトンアルコール等が挙げられる。ケトン類としては、アセトン、メチルエチルケトン、メチルイソブチルケトン等が挙げられる。エーテル類としては、テトラヒドロフラン、１，４−ジオキサン等が挙げられる。セロソルブ類としては、メチルセロソルブ、エチルセロソルブ等が挙げられる。エステル類としては、酢酸メチル、酢酸エチル等が挙げられる。グリコールエーテル類としては、エチレングリコールモノアルキルエーテル等が挙げられる。含窒素化合物としては、Ｎ，Ｎ−ジメチルアセトアミド、Ｎ，Ｎ−ジメチルホルムアミド、Ｎ−メチルピロリドン等が挙げられる。含硫黄化合物としては、ジメチルスルホキシド等が挙げられる。液状媒体は１種を単独で用いてもよく、２種以上を組み合わせて用いてもよい。
【００２３】
なお、液状媒体は、水を含む液状媒体、すなわち、水、又は水と他の液状媒体の混合液であることが好ましい。他の液状媒体としては、アルコール類が好ましく、メタノール、エタノール、イソプロピルアルコール、ブタノールが特に好ましい。
【００２４】
また、コーティング剤は、マトリックス前駆体の加水分解及び縮合を促進する酸触媒を含むものであってもよい。酸触媒は、マトリックス前駆体の加水分解及び縮合を促進し、アンチグレア層１２を短時間で形成させる成分である。酸触媒は、コーティング剤の調製に先立って、マトリックス前駆体の溶液の調製の際に、原料（アルコキシシラン等）の加水分解、縮合のために添加されたものであってもよく、必須成分を調製した後にさらに添加されたものであってもよい。酸触媒としては、無機酸（硝酸、硫酸、塩酸等）、有機酸（ギ酸、シュウ酸、酢酸、モノクロル酢酸、ジクロル酢酸、トリクロル酢酸等）が挙げられる。
【００２５】
コーティング剤の塗布方法としては、公知のウェットコート法（スプレーコート法、スピンコート法、ディップコート法、ダイコート法、カーテンコート法、スクリーンコート法、インクジェット法、フローコート法、グラビアコート法、バーコート法、フレキソコート法、スリットコート法、ロールコート法等）等が挙げられる。塗布方法としては、凹凸を形成しやすい点から、スプレーコート法が好ましい。本発明のアンチグレア面１２ａ（後述する凹凸構造のアンチグレア面１２ａ）は、ノズルの口径、コーティング剤を噴射するための霧化エア圧、コーティング剤の単位面積当たりの塗布量、塗布する際の透明基材１１の表面温度を適宜調整することによって得ることができる。
【００２６】
スプレーコート法に用いるノズルとしては、２流体ノズル、１流体ノズル等が挙げられる。ノズルから吐出されるコーティング剤の液滴の粒径は、通常０．１〜１００μｍであり、１〜５０μｍが好ましい。液滴の粒径が０．１μｍ以上であれば、防眩効果が充分に発揮される凹凸を短時間で形成できる。液滴の粒径が１００μｍ以下であれば、防眩効果が充分に発揮される適度な凹凸を形成しやすい。コーティング剤の液滴の粒径は、ノズルの種類、霧化エア圧、液量等により適宜、調整できる。例えば、２流体ノズルでは、霧化エア圧が高くなるほど液滴は小さくなり、また、液量が多くなるほど液滴は大きくなる。なお、液滴の粒径は、レーザー測定器によって測定されるザウター平均粒子径である。
【００２７】
コーティング剤を塗布する際の塗布対象（例えば、透明基材１１）の表面温度は、例えば、２０〜７５℃であり、３０℃以上であることが好ましく、６０℃以上であることが更に好ましい。塗布対象を加熱する方法としては、例えば、温水循環式の加熱装置を用いることが好ましい。また、コーティング剤を塗布する際の湿度は、例えば、２０〜８０％であり、５０％以上であることが好ましい。
【００２８】
図２に示すように、本実施形態の透明物品１０のアンチグレア面１２ａの凹凸構造は、アンチグレア面１２ａの法線ｎ０とアンチグレア面１２ａにおける微小平面ｄＳの法線ｎ１とがなす勾配角γが５°以上である領域の割合（以下、勾配角５°以上の割合と記載する。）が小さい凹凸構造である。具体的には、勾配角γの勾配角分布における勾配角５°以上の割合が４５％以下であり、４１％以下であることが好ましい。また、アンチグレア面１２ａの凹凸構造は、勾配角γの勾配角分布において、０．１°以上５°以下の範囲にピークを有する凹凸構造であることが好ましい。
【００２９】
勾配角γの勾配角分布は、公知のレーザー顕微鏡を用いて測定された三次元形状ｚ（ｘ，ｙ）から求めることができる。レーザー顕微鏡としては、分解能の高い測定ができる点から、ＸＹ分解能０．３μｍ以下、高さ分解能０．５ｎｍ以下で測定可能なレーザー顕微鏡を用いることが好ましい。また、測定条件は特に限定されるものではないが、測定範囲を２００μｍ以上×２００μｍ以上、測定点密度を１２Ｐｏｉｎｔ／μｍ２以上に設定することが好ましい。微小平面ｄＳは、近傍のまたは隣接する３点を含む面とし、これら点の２点間の間隔はｘ軸またはｙ軸方向に０．２μｍ〜０．３μｍとすることが好ましい。勾配角γの勾配角分布は、０°〜９０°の範囲を０．２°間隔で勾配角の頻度を得ることが好ましい。
【００３０】
図３及び図４に、アンチグレア面１２ａにおける勾配角γの勾配角分布、及びその積算分布の一例を示す。勾配角γの勾配角分布における勾配角５°以上の割合が４５％以下であることにより、透明物品１０を表示装置の表示面に適用した際の明所コントラスト（太陽光が入射する環境等の明所下におけるコントラスト）を高めることができる。したがって、明所下で使用した場合に白ボケ等を感じ難くなる。
【００３１】
また、透明物品１０のアンチグレア面１２ａの凹凸構造は、例えば下記の式（１）で示される自己相関関数Ｇｘ（τ）より求められる周期長さｄに基づいて規定することができる。凹凸構造の周期長さｄは短いことが好ましい。
【００３２】
【数１】
2020067135.tif 000003
式（１）で示される自己相関関数Ｇｘ（τ）は、アンチグレア面１２ａに平行方向の座標を直交座標（ｘ，ｙ）とし、アンチグレア面１２ａの面直方向の高さをｚとして表されるアンチグレア面１２ａの三次元形状ｚ（ｘ，ｙ）の自己相関関数である。式（１）における「Ｘ」は、アンチグレア面１２ａにおけるｘ方向の対象範囲の長さ（測定長さ）である。
【００３３】
三次元形状ｚ（ｘ，ｙ）は、公知のレーザー顕微鏡を用いて測定できる。レーザー顕微鏡としては、分解能の高い測定ができる点から、ＸＹ分解能０．３μｍ以下、高さ分解能０．５ｎｍ以下で測定可能なレーザー顕微鏡を用いることが好ましい。また、測定条件は特に限定されるものではないが、測定範囲を２００μｍ以上×２００μｍ以上、測定点密度を１２Ｐｏｉｎｔ／μｍ２以上に設定することが好ましい。レーザー顕微鏡などの光学機器を用いるアンチグレア面１２ａの凹凸構造の実際的な測定では、アンチグレア面１２ａの凹凸構造の三次元形状ｚ（ｘ，ｙ）は、離散的な高さ情報の行列で得られる。この離散的な高さ情報の行列に基づくアンチグレア面１２ａの自己相関関数Ｇｘ（ｍ）について説明する。離散的な高さ情報の行列のサイズはＮ×Ｍと表され、Ｎはｙ軸の座標、Ｍはｘ軸の座標に対応する。高さプロファイルのｘ軸方向のシフト量をτ（μｍ）とし、ｘ軸方向のデータ間隔をΔｘ（μｍ）としたとき、ｍ＝τ／Δｘと定義する。ｘ軸方向の高さプロファイルの自己相関関数をｙ軸方向に平均をとった一次の自己相関関数Ｇｘ（ｍ）は式（２）で表される。式（２）中のｋはｘ座標に対応した列番号（１〜Ｍ）、ｌはｙ座標に対応した行番号（１〜Ｎ）を表す。
【００３４】
【数２】
2020067135.tif 000004
図５に、アンチグレア面１２ａの自己相関関数Ｇｘ（τ）のグラフの一例を示す。図５のグラフに示すように、自己相関関数Ｇｘ（τ）は、τの値が「０」から増加するにしたがって大きく減少した後、増加するとともに、減少と増加を一定の周期で繰り返す。
【００３５】
周期長さｄは、自己相関関数Ｇｘ（τ）における減少と増加が繰り返される周期の長さである。自己相関関数Ｇｘ（τ）における減少傾向から増加傾向に転じる変曲点を第１変曲点、増加傾向から減少傾向に転じる変曲点を第２変曲点としたとき、周期長さｄは、第２変曲点におけるτ値の最小値として求められる。なお、周期長さｄを求める際には、ノイズ等による細かい増減は無視する。
【００３６】
アンチグレア面１２ａの凹凸構造は、周期長さｄが２０μｍ以下であることが好ましく、１７μｍ以下であることが好ましく、１２μｍ以下であることがより好ましい。周期長さｄの下限値は、例えば、６μｍである。
【００３７】
周期長さｄが２０μｍ以下であることにより、アンチグレア面１２ａにおけるスパークルの発生を抑制できる。特に、周期長さｄが、透明物品１０が適用される表示装置のピクセルサイズの１／３以下である場合には、スパークルの発生を効果的に抑制できる。なお、ピクセル密度４２０ｐｐｉの表示装置のピクセルサイズは６０μｍである。透明物品１０は、後述するスパークル値が０．００６〜０．０２であることが好ましい。
【００３８】
次に、本実施形態の作用及び効果について記載する。
（１）透明物品１０は、凹凸構造のアンチグレア面１２ａを有する。アンチグレア面１２ａの凹凸構造は、アンチグレア面１２ａの法線ｎ０とアンチグレア面１２ａにおける微小平面ｄＳの法線ｎ１とがなす勾配角分布における勾配角５°以上の割合が４５％以下である。
【００３９】
上記構成によれば、透明物品１０の明所コントラストを高めることができる。
（２）アンチグレア面１２ａの凹凸構造は、自己相関関数Ｇｘ（ｍ）より求められる周期長さｄが２０μｍ以下である。
【００４０】
上記構成によれば、アンチグレア面１２ａにおけるスパークルを抑制できる。
なお、本実施形態は、以下のように変更して実施することができる。本実施形態及び以下の変更例は、技術的に矛盾しない範囲で互いに組み合わせて実施することができる。
【００４１】
・透明物品１０は、透明基材１１及びアンチグレア層１２に加えて、反射防止層や防汚層等のその他の層を有するものであってもよい。
・アンチグレア面１２ａは、透明基材１１の一方の主面に設けられたアンチグレア層１２の表面に限定されるものではない。例えば、透明基材１１の表面に対して、ブラスト処理やエッチング処理等の他の方法を用いたアンチグレア面形成工程により形成される凹凸構造のアンチグレア面であってもよい。
【００４２】
・透明基材１１の表面の二面以上にアンチグレア面１２ａを設けてもよい。
次に、上記実施形態及び変更例から把握できる技術的思想を以下に記載する。
（イ）ピクセル密度４２０ｐｐｉ以上の表示装置の表示面に配置して用いられる前記透明物品。
【００４３】
（ロ）前記透明物品の前記アンチグレア面の凹凸構造は、前記周期長さが前記表示装置のピクセルサイズの１／３以下である前記透明物品。
【実施例】
【００４４】
以下に試験例を挙げ、上記実施形態をさらに具体的に説明する。なお、本発明はこれらに限定されるものではない。
（試験例１，２，４，１０）
エッチング法により形成されたアンチグレア面を有し、アンチグレア面の凹凸構造の異なる４種類のガラス物品をそれぞれ試験例１，２，４，１０として用いた。なお、試験例１，２，４ではＨＦ水溶液を、試験例１０ではＮＨ４ＨＦ２水溶液をエッチャントとして用いてエッチングを行った。【００４５】
（試験例３，５〜９）
アンチグレア面の凹凸構造の異なる試験例３，５〜９の透明物品を次のように作製した。【００４６】
厚さ１．３ｍｍの板状の化学強化ガラスからなる透明基材（日本電気硝子株式会社製：Ｔ２Ｘ−１）の一方側の表面に対して、スプレーコーティング装置により、コーティング剤を塗布することによりアンチグレア層を形成した。スプレーコーティング装置のノズルは、２流体ノズルであり、コーティング剤は、水を含む液状媒体にアンチグレア層の前駆体（オルトケイ酸テトラエチル）を溶解することで調製した溶液であり、当該コーティング剤を、雰囲気湿度５２％にて、流量０．３ｋｇ／時で、表面温度を所定温度に調整した透明基材に塗布し、１８０℃で３０分加熱して乾燥させた。試験例３，５〜９の透明物品は、表１に示すように、アンチグレア層を形成する際における、ノズルの口径、コーティング剤を噴射するための霧化エア圧、コーティング剤の単位面積当たりの塗布量、透明基材の表面温度を変化させることによって、アンチグレア面の凹凸構造を変化させている。【００４７】
【表１】
2020067135.tif 000005
（アンチグレア面の凹凸構造の解析）
ＸＹ分解能０．３μｍ以下、高さ分解能０．５ｎｍ以下で測定可能なレーザー顕微鏡（ＫＥＹＥＮＣＥ製ＶＫ−Ｘ２５０）を用いて、以下の測定条件にて、試験例１〜１０のアンチグレア面の３次元形状を測定した。【００４８】
測定範囲：２８７μｍ×２１５μｍ
測定点数：１０２４×７６８
測定点密度：１２．７Ｐｏｉｎｔ／μｍ２
得られた３次元形状のデータに基づいて、表面粗さＲａ、及び勾配角γの勾配角分布を求めた。そして、勾配角γの勾配角分布から勾配角５°以上の割合を求めた。また、測定した３次元形状から自己相関関数Ｇｘ（ｍ）を求めるとともに、自己相関関数Ｇｘ（ｍ）から周期長さｄを求めた。それらの結果を表２及び表３に示す。試験例３及び試験例１０のアンチグレア面１２ａにおける勾配角γの勾配角分布、及びその積算分布の各グラフを図３及び図４に示す。また、試験例１０のアンチグレア面の自己相関関数Ｇｘ（ｍ）のグラフを図５に示す。【００４９】
（明所コントラストの評価）
ピクセル密度５１５ｐｐｉの表示装置（ファーウェイ社製スマートフォン：Ｈ１５１２）の表示面に、アンチグレア面が形成されている側を上側にして各透明物品を配置した。表示装置の表示面に対して入射角度６０°となる方向から太陽光を入射させた状態として、１０人のパネラーに観測角度２０°となる方向から表示装置の映像を観察させて、白ボケを感じるか否かを評価させた。その結果を表２及び表３の「明所コントラスト」欄に示す。「明所コントラスト」欄においては、白ボケを感じたと評価した人数が０〜３人のものを「〇」、４〜１０のものを「×」で示している。【００５０】
（スパークル値の測定）
各試験例の透明物品におけるアンチグレア面のスパークル値を測定した。その結果を表２及び表３に示す。スパークル値は、透明物品のアンチグレア面の反対に位置する面側にパターンマスクを挟んで面光源を配置し、許容錯乱円径５３μｍにおける前方被写界深度内に透明物品のアンチグレア面及びパターンマスクのトップ面が含まれるようにして、アンチグレア面側から透明物品を撮像し、撮像することで得られた画像データを解析して得られるパターンマスクのピクセル輝度の標準偏差を、上記画像データを解析して得られるパターンマスクのピクセル輝度の平均値で除した値である。【００５１】
上記スパークル値は、アンチグレア面におけるスパークルの度合を示す値であり、アンチグレア面におけるスパークルが抑制されているほど、上記スパークル値は低くなる。上記スパークル値を用いることにより、スパークルに関して、人の視覚に基づく画像認識に近い定量的な評価を行うことができる。以下、上記スパークル値の具体的な測定方法について記載する。【００５２】
図６に示すように、面光源２０の上に、５００ｐｐｉ（ピクセルサイズ５１μｍ）のパターンマスク２１を配置するとともに、パターンマスク２１の上に、アンチグレア面１２ａの反対側に位置する面がパターンマスク２１側を向くようにして透明物品１０を配置した。また、透明物品１０のアンチグレア面１２ａ側に、許容錯乱円径を５３μｍに設定した光検出器２２を配置した。光検出器２２としては、ＳＭＳ−１０００（Ｄｉｓｐｌａｙ−Ｍｅｓｓｔｅｃｈｎｉｋ＆Ｓｙｓｔｅｍｅ社製）を用いた。【００５３】
光検出器２２のセンサーサイズは１／３型であり、ピクセルサイズは３．７５μｍ×３．７５μｍである。光検出器２２のレンズの焦点距離は１００ｍｍであり、レンズ絞り径は４．５ｍｍである。パターンマスク２１は、そのトップ面２１ａが光検出器２２の焦点位置に位置するように配置し、透明物品１０は、パターンマスク２１のトップ面２１ａからアンチグレア面１２ａまでの距離が１．８ｍｍとなる位置に配置した。【００５４】
次に、透明物品１０のアンチグレア面１２ａに対して、パターンマスク２１を介して面光源２０からの光を照射した状態として、光検出器２２により、透明物品１０を撮像し、透明物品１０のアンチグレア面１２ａの画像データを取得した。得られた画像データを、ＳＭＳ−１０００のスパークル測定モード（ソフトウェア  Ｓｐａｒｋｌｅ  ｍｅａｓｕｒｅｍｅｎｔ  ｓｙｓｔｅｍ）により解析して、パターンマスク２１の各ピクセルのピクセル輝度、ピクセル間のピクセル輝度の標準偏差、及びピクセル輝度の平均値を求めた。得られたピクセル間のピクセル輝度の標準偏差及びピクセル輝度の平均値に基づいて、下記式（３）によりスパークル値を算出した。【００５５】
スパークル値＝[パターンマスクのピクセル輝度の標準偏差]／[パターンマスクのピクセル輝度の平均値]  ・・・（３）【００５６】
【表２】
2020067135.tif 000006
【００５７】
【表３】
2020067135.tif 000007
表２及び表３に示すように、勾配角５°以上の割合が４５％以下である試験例１〜７は、白ボケを感じ難いという結果が得られた。この結果から、勾配角５°以上の割合が４５％以下である凹凸構造のアンチグレア面とすることにより、明所コントラストが向上することが分かる。【００５８】
また、周期長さｄが２０μｍ以下である試験例３，５〜１０は、周期長さｄが２０μｍを超える試験例１，２，４と比較して、スパークル値が低い値であった。この結果から、周期長さｄが２０μｍ以下である凹凸構造のアンチグレア面とすることにより、スパークルを抑制できることが分かる。
【符号の説明】
【００５９】
１０…透明物品、１１…透明基材、１２…アンチグレア層、１２ａ…アンチグレア面。
【図１】
2020067135.tif 000008
【図２】
2020067135.tif 000009
【図３】
2020067135.tif 000010
【図４】
2020067135.tif 000011
【図５】
2020067135.tif 000012
【図６】
2020067135.tif 000013
【国際調査報告】
2020067135.tif 000014
2020067135.tif 000015
2020067135.tif 000016
2020067135.tif 000017